(57)【特許請求の範囲】
【請求項１】
布帛表面に、
ポリアルキレングリコール残基を含むポリカチオン化合物、エポキシ化合物および水を含む、粘度が１，０００ｃｐｓ〜６，０００の範囲にある処理液を、
グラビアロールを介して塗布した後、
加熱処理して両化合物を架橋結合させる
ことを特徴とする耐久性の改善された制電性布帛の製造方法。
【請求項２】
布帛が、ポリエステル繊維で構成される、請求項１記載の耐久性の改善された制電性布帛の製造方法。
【請求項３】
布帛が、ポリエステル繊維で構成され且つ導電性繊維が配されている、請求項２記載の耐久性の改善された制電性布帛の製造方法。
【請求項４】
ポリカチオン化合物が、下記式で表わされる、請求項１に記載の耐久性の改善された制電性布帛の製造方法。
【化１】
0004237872.tif 000007
（式中、ｎは２〜２０の正の整数、ｍは１〜２０の正の整数、そしてＰＡＧはポリアルキレングリコール残基である）
【請求項５】
ポリアルキレングリコール残基がポリエチレングリコール残基である、請求項１に記載の耐久性の改善された制電性布帛の製造方法。
【請求項６】
エポキシ化合物が、下記式で表わされる、請求項１に記載の耐久性の改善された制電性布帛の製造方法。
【化２】
0004237872.tif 000008
（式中、ｐは１〜４の正の整数である）
【請求項７】
水溶液が増粘剤を含む、請求項１に記載の耐久性の改善された制電性布帛の製造方法。
【請求項８】
グラビアロールの彫刻メッシュ深度が、１００〜２００ミクロンの範囲にある、請求項１に記載の耐久性の改善された制電性布帛の製造方法。
【請求項９】
グラビアロールのメッシュ密度が、１０〜４０個／インチの範囲にある、請求項８に記載の耐久性の改善された制電性布帛の製造方法。
【請求項１０】
グラビアロールのメッシュ先端の横幅が、６０〜１４０ミクロンの範囲にある、請求項８又は９に記載の耐久性の改善された制電性布帛の製造方法。
【請求項１１】
処理液を３０ｇ／ｍ2〜６０ｇ／ｍ2（布帛）の範囲で塗布する、請求項１に記載の耐久性の改善された制電性布帛の製造方法。
【請求項１２】
処理液を塗布した後、１４０〜１７０℃の温度で１０〜５０秒間で熱処理する、請求項１または１１のいずれかに記載の耐久性の改善された制電性布帛の製造方法。
【発明の詳細な説明】
【０００１】
【発明の属する技術分野】
本発明は、耐久性の改善された制電性布帛の製造方法に関する。更に、詳しくは本発明は布帛に、その風合いを損なうことなく、耐久性の改善された制電効果を付与する方法に関する。
【０００２】
【従来の技術】
周知のように、布帛特に合成繊維からなる布帛に、カチオン型、アニオン型、ノニオン型あるいはベタイン型などの帯電防止剤を付着させて、制電性を付与するこがとは行われてきた。この制電加工は、帯電防止を含む溶液を布帛に付着してから、加熱・固化する、いわゆる後加工方式が採用されてきた。
この後加工方式は、布帛に散布法、浸漬法、塗布法、または被覆法により単に帯電防止剤を付着させるものであるため、加工上がりの段階では所望の摩擦帯電圧（通常、１０００Ｖ以下）を呈するものの、洗濯回数が３〜１０回になると、摩擦帯電圧が急激に上昇し、実用性が消失する、という欠点を有していた。
勿論、制電性を維持するには、帯電防止剤の付着量を上げればよいが、この付着量の増加は、布帛本来の風合いを損なう、という別の問題を招来する。
【０００３】
【発明が解決しようとする課題】
本発明の課題は、被処理物である布帛の風合いを損ねることなく、耐洗濯性すなわち耐久性の改善された制電性布帛を提供することにある。
【０００４】
【課題を解決するための手段】
本発明者らは、架橋結合性を有する帯電防止剤を、ミクロには布帛に未加工部分を残存させ得、したがって風合いを極力維持できるグラビアコーティング法を介して布帛に適用することにより、上記の課題を解決するに至った。
【０００５】
かくして、本発明によれば、
ポリアルキレングリコール残基を含むポリカチオン化合物、エポキシ化合物および水を含む、粘度が１，０００ｃｐｓ〜６，０００の範囲にある処理液を、
グラビアロールを介して塗布した後、
加熱処理して両化合物を架橋結合させる
ことを特徴とする耐久性の改善された制電性布帛の製造方法が提供される。
【０００６】
本発明で言う布帛は特に制限はないが、特に合成繊維その中でも衣料用として汎用されているポリエステル繊維で構成されるものが好ましい。勿論、この布帛には、当業界で慣用されている、予め制電性の糸が配されたものであってもよい。
【０００７】
このような布帛に付着される帯電防止剤の一方の成分であるポリカチオン化合物は、エポキシ化合物と架橋性を有するものであれば特に制限されないが、好ましくは下記式で表わされるような、ポリアルキレングリコール残基を含むものが採用される。
【０００８】
【化３】
0004237872.tif 000002
【０００９】
（式中、ｎは２〜２０の正の整数、ｍは１〜２０の正の整数、そしてＰＡＧはポリアルキレングリコール残基である）
【００１０】
ここで、ＰＡＧは、一般にポリエチレングリコールおよび／またはポリプロピレングリコールの残基であることが好ましい。
【００１１】
一方、エポキシ化合物としても、当業界で架橋成分として採用されているもので充分であるが、好ましくは下記式で表わされるような、ポリアルキレングリコール残基を含むものがが採用される。
【００１２】
【化４】
0004237872.tif 000003
【００１３】
（式中、ｐは１〜４の正の整数である）
【００１４】
以上の２種の化合物を含む溶液は一般には作業環境、安全性および取扱性の面から水溶液の形で用いられる。この場合、本発明では、該溶液の付着手段として従来とは違ってグラビアコーティングを採用するため、溶液の粘度が重要視な因子となり、これを１，０００ｃｐｓ〜６，０００ｃｐｓの範囲で適宜調整することが肝要である。そして、この粘度調整のためには、例えばメチルメタクリ酸の共重合体のような増粘剤を配合すればよい。上記の処理液を構成する各成分の配合割合は、通常はポリカチオン化合物が１〜５重量％、エポキシ化合物が０．２〜１．５重量％、増粘剤が１〜５重量％、そして水が残余を占めるように調整すればよい。
【００１５】
そして、本発明によれば、このような処理液はグラビアロールを介して布帛に塗布されるが、その際処理液は布帛１ｍ2当たり、３０ｇ〜６０ｇの範囲で塗布すればよい。グラビアロールの仕様としては、彫刻メッシュ深度が、１００〜２００ミクロンの範囲に、メッシュ密度が、１０〜４０個／インチの範囲に、そしてメッシュ先端部すなわち布帛に接する部分の横幅が６０〜１４０ミクロンの範囲にあるものを用いればよい。
【００１６】
処理液が塗布された後の布帛は、熱処理、すなわちポリカチオン化合物とエポキシ化合物とを架橋結合させて耐久性のある帯電防止剤の皮膜を形成する。この時の、熱処理条件は、温度１４０〜１７０℃、処理時間１０〜５０秒間程度であれば十分である。
【００１７】
【発明の作用】
本発明によれば、帯電防止剤としてポリカチオン化合物とエポキシ化合物とを採用し且つこれらをグラビアコーティング方式にて薄膜状でふはくに塗布してから、両化合物間に架橋結合を形成するように構成したので、耐久性のある帯電防止剤の皮膜が布帛本来の風合いを損ねる懸念なく形成される。この架橋結合の状態は、下記式のようになる。
【００１８】
【化５】
0004237872.tif 000004
【００１９】
したがって、このような布帛は、加工上がりは勿論３〜１０回あるいはそれ以上の洗濯を重ねても、摩擦帯電圧が１０００Ｖを超えるようなことはなく、風合いと恒久的制電効果を兼備した製品を与える。
【００２０】
【実施例】
［実施例１］
経糸としてポリエチレンテレフタレートのフィラメント糸７５ｄｅ／３６ｆｉｌを、緯糸中に導電糸（「メタリアン」）２２ｄｅ（２×１０７Ωの表面抵抗値）をポリエチレンテレフタレートの仮撚加工糸１００ｄｅ／４８ｆｉｌと５ｃｍ間隔で併列させて、３／２ツイルに製織した生機を通常の染色加工した織物に、以下の処理液を適用した。
＜処理液＞
・ポリカチオンＰＥＧ化合物          ７．０％
（［化１］において、ｎ＝１２、ｍ＝６）
・エポキシ化合物                    ０．７％
（［化２］において、ｐ＝３）
・増粘剤                            ３．０％
・水                              ８９．３％
・粘度                            １５００ｃｐｓ
上記処理液は、グラビア方式にて（彫刻メッシュ１５０ミクロン深度、３２斜線／インチ）、薄膜状で布帛の面に塗布後、１７０℃×３０秒のキュアリングを行い、架橋反応にて布帛に固着させた。その結果、摩擦帯電圧は次のように低く、静電性並びに洗濯耐久性は、以下の表１に示すように充分なものであった。
【００２１】
【表１】
0004237872.tif 000005
【００２２】
［実施例２］
経糸、緯糸共に実施例１で用いた仮撚加工糸を用いて、３／２のベネシャン組織にて製織した生機を実施例１と同様に処理した。このとき、経糸はS１５００Ｔ／Ｍの撚糸を用い、緯糸にはS１５００Ｔ／Ｍの撚糸とＺ１５００Ｔ／Ｍの撚糸を交互に配列した。
また、処理液は、配合割合を変更した以外は実施例１と同じものである。
＜処理液＞
・ポリカチオンＰＥＧ化合物          ８．０％
（［化１］において、ｎ＝１２、ｍ＝６）
・エポキシ化合物                    ０．８％
（［化２］において、ｐ＝３）
・増粘剤                            ３．０％
・水                              ８８．２％
・粘度                            １６００ｃｐｓ
上記処理液は、グラビアロールで布帛の片側面に点状に（非連続に）塗布後、１７０℃×３０秒の熱セットでキュアリングを行い、架橋反応を完了させた。その結果、得られた布帛の風合いはソフトで、静電性も良好であり、表２に示すように洗濯耐久性も充分であった。
【００２３】
【表２】
0004237872.tif 000006
【００２４】
【発明の効果】
本発明によれば、帯電防止剤が薄膜状の架橋結合をもって布帛上に形成されているので、布帛本来の風合いを損ねる懸念なく耐久性のある帯電防止効果が奏される。したがって、このような布帛は、３〜１０回あるいはそれ以上の洗濯を重ねても、摩擦帯電圧が１０００Ｖを超えるようなことはなく、風合悪化の問題を惹起することなく恒久的制電効果を具備した製品が提供される。